"ラジカル重合性モノマーA、反応性分散媒B、光ラジカル重合開始剤C、及び低分子ゲル化剤Dを少なくとも含み、且つ前記ラジカル重合性モノマーAの屈折率は前記反応性分散媒Bの屈折率よりも高い、ホログラム記録材料組成物。前記反応性分散媒Bがカチオン重合性化合物Bcであり、該組成物はさらにカチオン重合触媒Eを含む、請求項1に記載のホログラム記録材料組成物。前記カチオン重合性化合物Bcは、環状エーテル基及びビニルエーテル基からなる群から選ばれる反応性基を有する、請求項2に記載のホログラム記録材料組成物。前記反応性分散媒Bが、前記ラジカル重合性モノマーAよりも反応性の低いラジカル重合性化合物Brである、請求項1に記載のホログラム記録材料組成物。前記ラジカル重合性モノマーAは、重合性基としてメタアクリロイル基を有し、且つ前記ラジカル重合性化合物Brは、メタアリル基、スチリル基、ビニル基、及びN-ビニル基からなる群から選ばれる反応性基を有する、請求項4に記載のホログラム記録材料組成物。前記低分子ゲル化剤Dは分子量10,000以下のものである、請求項1~5のうちのいずれかに記載のホログラム記録材料組成物。該組成物の不揮発分を基準として、前記ラジカル重合性モノマーA5重量以上80重量以下を含む、請求項1~6のうちのいずれかに記載のホログラム記録材料組成物。前記ラジカル重合性モノマーA、前記反応性分散媒B、前記光ラジカル重合開始剤C、及び前記低分子ゲル化剤Dの配合重量比が、前記ラジカル重合性モノマーA10~70重量部、前記反応性分散媒B25~80重量部、前記光ラジカル重合開始剤C0.1~20重量部、前記低分子ゲル化剤D1~15重量部、である、請求項1~7のうちのいずれかに記載のホログラム記録材料組成物。前記ラジカル重合性モノマーA、前記反応性分散媒B、前記光ラジカル重合開始剤C、前記低分子ゲル化剤D、及び光カチオン重合触媒Eの配合重量比が、前記ラジカル重合性モノマーA10~70重量部、前記反応性分散媒B25~80重量部、前記光ラジカル重合開始剤C0.1~20重量部、前記低分子ゲル化剤D1~15重量部、前記カチオン重合触媒E0.1~10重量部、である、請求項2又は3に記載のホログラム記録材料組成物。基材と、前記基材上に形成された請求項1~9のうちのいずれかに記載のホログラム記録材料組成物からなるホログラム記録層とを有している画像記録用ホログラム記録媒体。基材と、前記基材上のホログラム記録層とを有しているホログラム記録媒体の製造方法であって、ラジカル重合性モノマーA、反応性分散媒B、光ラジカル重合開始剤C、低分子ゲル化剤D、及び希釈溶剤Fを少なくとも含み、且つ前記ラジカル重合性モノマーAの屈折率は前記反応性分散媒Bの屈折率よりも高いホログラム記録材料組成物の前駆体を、ゲル化温度を超える温度に加熱して基材上に塗布し、次いでゲル化温度以下の温度に冷却し、その後に前記希釈溶剤を揮発させてホログラム記録層を形成する、ホログラム記録媒体の製造方法。基材と、前記基材上のホログラム記録層とを有しているホログラム記録媒体の製造方法であって、ラジカル重合性モノマーA、反応性分散媒B、光ラジカル重合開始剤C、低分子ゲル化剤D、及び希釈溶剤Fを少なくとも含み、且つ前記ラジカル重合性モノマーAの屈折率は前記反応性分散媒Bの屈折率よりも高いホログラム記録材料組成物の前駆体を、ゲル化温度を超える温度に加熱して基材上に塗布し、次いでゲル化温度を超える温度で前記希釈溶剤を乾燥させ、その後にゲル化温度以下の温度に冷却してホログラム記録層を形成する、ホログラム記録媒体の製造方法。本発明の目的は、記録前から記録後においても記録層の形態を安定的に維持でき、高い回折効率が達成されるホログラム記録材料組成物及びホログラム記録媒体を提供することにある。本発明者らは鋭意検討し、ラジカル重合性モノマー、反応性分散剤、及び光ラジカル重合開始剤を少なくとも含む組成物を低分子ゲル化剤によってゲル化してホログラム記録層を作製すると、記録露光時においては、反応性分散剤によって記録材料の微視的なすなわち、サブミクロンオーダーでの流動性が高められ、且つ、低分子ゲル化剤によってバルクでの流動性が抑えられた記録層が得られることを見出した。前記反応性分散剤は、記録露光後にポストキュアさせることにより記録層に固定できる。本発明には、以下の発明が含まれる。ラジカル重合性モノマーA、反応性分散媒B、光ラジカル重合開始剤C、及び低分子ゲル化剤Dを少なくとも含み、且つ前記ラジカル重合性モノマーAの屈折率は前記反応性分散媒Bの屈折率よりも高い、ホログラム記録材料組成物。前記反応性分散媒Bがカチオン重合性化合物Bcであり、該組成物はさらにカチオン重合触媒Eを含む、上記に記載のホログラム記録材料組成物。前記カチオン重合性化合物Bcは、環状エーテル基及びビニルエーテル基からなる群から選ばれる反応性基を有する、上記に記載のホログラム記録材料組成物。前記反応性分散媒Bが、前記ラジカル重合性モノマーAよりも反応性の低いラジカル重合性化合物Brである、上記に記載のホログラム記録材料組成物。前記ラジカル重合性モノマーAは、重合性基としてメタアクリロイル基を有し、且つ前記ラジカル重合性化合物Brは、メタアリル基、スチリル基、ビニル基、及びN-ビニル基からなる群から選ばれる反応性基を有する、上記に記載のホログラム記録材料組成物。前記低分子ゲル化剤Dは分子量10,000以下のものである、上記~のうちのいずれかに記載のホログラム記録材料組成物。該組成物の不揮発分を基準として、前記ラジカル重合性モノマーA5重量以上80重量以下を含む、上記~のうちのいずれかに記載のホログラム記録材料組成物。前記ラジカル重合性モノマーA、前記反応性分散媒B、前記光ラジカル重合開始剤C、及び前記低分子ゲル化剤Dの配合重量比が、前記ラジカル重合性モノマーA10~70重量部、前記反応性分散媒B25~80重量部、前記光ラジカル重合開始剤C0.1~20重量部、前記低分子ゲル化剤D1~15重量部、である、上記~のうちのいずれかに記載のホログラム記録材料組成物。前記ラジカル重合性モノマーA、前記反応性分散媒B、前記光ラジカル重合開始剤C、前記低分子ゲル化剤D、及びカチオン重合触媒Eの配合重量比が、前記ラジカル重合性モノマーA10~70重量部、前記反応性分散媒B25~80重量部、前記光ラジカル重合開始剤C0.1~20重量部、前記低分子ゲル化剤D1~15重量部、前記カチオン重合触媒E0.1~10重量部、である、上記又はに記載のホログラム記録材料組成物。基材と、前記基材上に形成された上記~のうちのいずれかに記載のホログラム記録材料組成物からなるホログラム記録層とを有している画像記録用ホログラム記録媒体。基材と、前記基材上のホログラム記録層とを有しているホログラム記録媒体の製造方法であって、ラジカル重合性モノマーA、反応性分散媒B、光ラジカル重合開始剤C、低分子ゲル化剤D、及び希釈溶剤Fを少なくとも含み、且つ前記ラジカル重合性モノマーAの屈折率は前記反応性分散媒Bの屈折率よりも高いホログラム記録材料組成物の前駆体を、ゲル化温度を超える温度に加熱して基材上に塗布し、次いでゲル化温度以下の温度に冷却し、その後に前記希釈溶剤を揮発させてホログラム記録層を形成する、ホログラム記録媒体の製造方法。基材と、前記基材上のホログラム記録層とを有しているホログラム記録媒体の製造方法であって、ラジカル重合性モノマーA、反応性分散媒B、光ラジカル重合開始剤C、低分子ゲル化剤D、及び希釈溶剤Fを少なくとも含み、且つ前記ラジカル重合性モノマーAの屈折率は前記反応性分散媒Bの屈折率よりも高いホログラム記録材料組成物の前駆体を、ゲル化温度を超える温度に加熱して基材上に塗布し、次いでゲル化温度を超える温度で前記希釈溶剤を乾燥させ、その後にゲル化温度以下の温度に冷却してホログラム記録層を形成する、ホログラム記録媒体の製造方法。本発明のホログラム記録材料組成物は、ラジカル重合性モノマーA、反応性分散剤B、光ラジカル重合開始剤C、及び低分子ゲル化剤Dを少なくとも含み、且つ前記ラジカル重合性モノマーAの屈折率は前記反応性分散媒Bの屈折率よりも高い。本発明の組成物を低分子ゲル化剤によってゲル化してホログラム記録層を作製すると、記録露光時においては、室温で液状の反応性分散剤によって記録材料の微視的なすなわち、サブミクロンオーダーでの流動性が高められ、且つ、低分子ゲル化剤によってバルクでの流動性が抑えられた記録層が得られる。このため、記録露光時におけるラジカル重合性モノマーの高い移動度が得られ、高い屈折率変調度、すなわち高い回折効率を得ることができる。そして、記録露光後に、未反応のラジカル重合性モノマーのみならず、反応性分散剤を重合硬化させることにより記録層に固定できる。このため、記録露光後の記録層の剛性を高くすることができ、屈折率格子記録済み信号の経時安定性が向上する。このようにして、本発明によれば、記録層の形態を安定的に維持でき、高い回折効率が達成されるホログラム記録材料組成物及びホログラム記録媒体が提供される。ホログラム記録媒体は各種データの記録用のみならず、画像記録用として好適である。本発明のホログラム記録材料組成物は、ラジカル重合性モノマーA、反応性分散剤B、光ラジカル重合開始剤C、及び低分子ゲル化剤Dを少なくとも含み、且つ前記ラジカル重合性モノマーAの屈折率は前記反応性分散媒Bの屈折率よりも高い。本発明のホログラム記録媒体は、基材と、前記基材上に形成された前記本発明のホログラム記録材料からなるホログラム記録層とを有している。本明細書において、ホログラム記録層をホログラム記録材料層ということもある。前記ラジカル重合性モノマーAは、分子中に少なくとも1つのメタアクリロイル基を有する化合物であり、単官能又は多官能のメタアクリル酸エステルモノマーから選択するとよい。また、メタアクリル酸エステルモノマーの2量体、3量体などのオリゴマーであってもよい。ここで、メタアクリロイル基とは、メタクリロイル基及びアクリロイル基を総称する意味である。前記ラジカル重合性モノマーAは、好ましくは、分子中に少なくとも1つの芳香環と少なくとも1つのメタアクリロイル基とを有する化合物である。分子中への芳香環の導入により、屈折率は高くなる。前記ラジカル重合性化合物Aとしては、好ましくは、分子中に芳香環を有する単官能又は多官能のメタアクリル酸エステルモノマーから選択するとよい。また、分子中に芳香環を有するメタアクリル酸エステルモノマーの2量体、3量体などのオリゴマーであってもよい。前記ラジカル重合性化合物Aとして、一般式V~のいずれかで表される化合物を用いることができる。一般式Vにおいて、R51及びR52は、同一又は異なっていてもよく、ベンゼン環側-OCH2CH2-基、又はベンゼン環側-OCH2CHOHCH2-基を表す。R53及びR54は、同一又は異なっていてもよく、水素原子又はメチル基を表す。具体的には、9,9-ビス[4-2-メタアクリロイルオキシエトキシフェニル]フルオレン等が挙げられる。一般式において、R61は、単結合、又はヘテロ原子例えば酸素原子、硫黄原子を含んでいてもよい炭素数5以下の2価の有機基を表す。R62は、水素原子又はメチル基を表す。Xは、Cl原子、Br原子又はI原子を表し、pは0~5の整数である。ハロゲン原子Cl、Br又はIが導入されると、化合物の屈折率が高くなる。R61の具体例としては、単結合、-CH2-、-CH2CH2-、ベンゼン環側-OCH2CH2-、ベンゼン環側-OCH2CH2n-、ベンゼン環側-OCHCH3CH2n-、ベンゼン環側-OCH2CHOHCH2-、ベンゼン環側-SCH2CH2-等が挙げられる。上記R61の具体例に対応する式の化合物を例示すると、2,4,6-トリブロモフェニルメタアクリレート、ベンジルメタアクリレート、フェネチルメタアクリレート、フェノキシエチルメタアクリレート、EO変性フェニルメタアクリレート、PO変性フェニルメタアクリレート、エピクロルヒドリンECH変性フェノキシメタアクリレート、フェニルチオエチルメタアクリレート等が挙げられる。一般式において、R71は、ヘテロ原子例えば酸素原子を含んでいてもよい炭素数5以下の2価の有機基を表す。R72は、水素原子又はメチル基を表す。R71の具体例としては、-CH2CH2-、カルバゾール環のN側-CH2CH2-OCH2CH2n-等が挙げられる。具体的には、2-9-カルバゾリルエチルメタアクリレート等が挙げられる。一般式において、R81及びR82は、同一又は異なっていてもよく、ヘテロ原子例えば酸素原子、硫黄原子を含んでいてもよい炭素数10以下の2価の有機基を表す。R83及びR84は、同一又は異なっていてもよく、水素原子又はメチル基を表す。Xは、Cl原子、Br原子又はI原子を表し、q及びrは互いに独立して0~4の整数である。ハロゲン原子Cl、Br又はIが導入されると、化合物の屈折率が高くなる。R81及びR82の具体例としては、-CH2-、-CH2CH2-、ベンゼン環側-OCH2CH2-、ベンゼン環側-OCH2CH2n-、ベンゼン環側-OCHCH3CH2n-、ベンゼン環側-OCH2CHOHCH2-、ベンゼン環側-SCH2CH2-等が挙げられる。具体的には、EO変性テトラブロモビスフェノールAメタアクリレート等が挙げられる。上記の他に、一般式V~で表される化合物には属しないものとして、フルフリルメタアクリレート等が挙げられる。上記の光ラジカル重合性モノマーの1種のみを用いてもよく、2種以上を併用してもよい。本発明において、光ラジカル重合性モノマー及びそれの重合体を高屈折率成分とするために、上記の光ラジカル重合性化合物の屈折率は、例えば1.50以上が好ましく、1.55以上がより好ましい。屈折率の上限は特に定められないが、1.70以下程度である。2種以上の光ラジカル重合性モノマーを併用する場合には、それらの屈折率の加重平均が上記のようになるように用いるとよい。なお、屈折率とは、NaD線での20°Cにおける屈折率n20Dである。光ラジカル重合開始剤Cとしては、記録光の波長に対応するもの、すなわち、記録レーザ光を吸収してラジカルを発生するものを用いる。例えば、ベンゾインエチルエーテル、ベンゾフェノン、ジエトキシアセトフェノン等のカルボニル化合物;トリブチルベンジル錫等の有機錫化合物;テトラブチルアンモニウムトリフェニルブチルボレート、トリフェニル-n-ブチルボレート等のアルキルアリールホウ素酸塩;ジフェニルヨードニウム塩等のオニウム塩類;η5-シクロペンタジエニル-η6-クメニル-アイアン1-ヘキサフルオロフォスヘェイト1-等の鉄アレーン錯体;トリストリクロロメチルトリアジン等のトリハロゲノメチル置換トリアジン化合物;3,3’-ジtert-ブチルパーオキシカルボニル-4,4’-ジメトキシカルボニルベンゾフェノン、3,3’,4,4’-テトラtert-ブチルパーオキシカルボニルベンゾフェノン、ジ-tert-ブチルパーオキシイソフタレート、2,5-ジメチル-2,5-ビスベンゾイルパーオキシヘキサン、tert-ブチルパーオキシベンゾエート等の有機過酸化物;2,2’-ビスo-クロロフェニル-4,4’,5,5’-テトラフェニル-1,1’-ビスイミダゾール等のビスイミダゾール誘導体等が挙げられる。光ラジカル重合開始剤の市販のものとしては、例えば、ダロキュア1173、イルガキュア784、イルガキュア651、イルガキュア184、イルガキュア907いずれもチバスペシャルティケミカルズ社製、BT-2チッソ株製等を用いてもよい。上記の光ラジカル重合開始剤の1種のみを用いてもよく、2種以上を併用してもよい。光ラジカル重合開始剤Cの含有量は、ホログラム記録材料組成物の不揮発分を基準として、例えば0.1~20重量程度、好ましくは0.5~10重量程度である。ホログラム記録材料組成物は、光ラジカル重合開始剤の他に記録光波長に対応した光増感剤として機能する色素などを含有してもよい。光増感剤としては、例えば、チオキサンテン-9-オン、2,4-ジエチル-9H-チオキサンテン-9-オン等のチオキサントン類、キサンテン類、シアニン類、メロシアニン類、チアジン類、アクリジン類、アントラキノン類、及びスクアリリウム類等が挙げられる。光増感剤の1種のみを用いてもよく、2種以上を併用してもよい。光増感剤の使用量は、光ラジカル重合開始剤Cの0.5~100重量程度、好ましくは1~50重量程度とするとよい。反応性分散媒Bは、前記光ラジカル重合性モノマーA及び前記光ラジカル重合開始剤Bを分散するものであり、カチオン重合性化合物Bc、及び/又はラジカル重合性化合物Brから選ばれる。反応性分散媒Bとしてカチオン重合性化合物Bcを用いる場合には、さらに、カチオン重合触媒Eを用いる。反応性分散媒Bとしてラジカル重合性化合物Brを用いる場合には、前記ラジカル重合性モノマーAよりも反応性の低いラジカル重合性化合物Brを用いる必要がある。本明細書において、反応性分散媒Bの反応性とは、記録露光時における反応性ではなく、記録露光後に行われる後露光及び/又は加熱処理によって重合硬化され得る反応性を意味している。反応性分散媒Bとしてのカチオン重合性化合物Bcは、環状エーテル基及びビニルエーテル基からなる群から選ばれる反応性基を有する化合物であって、室温20°Cで流動性を有するものを用いることができる。このようなカチオン重合性化合物Bcのうち、環状エーテル基を有する化合物としては、例えばエポキシ基や脂環エポキシ基、オキセタニル基を有する化合物が挙げられる。エポキシ基を有する化合物として、具体的には、12エポキシヘキサデカン、2-エチルヘキシルジグリコールグリシジルエーテル等の単官能エポキシ化合物;14ブタンジオールジグリシジルエーテル、16ヘキサンジオールジグリシジルエーテル、グリセリントリグリシジルエーテル、トリメチロールプロパントリグリシジルエーテル、プロピレングリコールジグリシジルエーテル、ポリエチレングリコールジグリシジルエーテル、二塩基酸アジピン酸、スベリン酸、セバシン酸などのジグリシジルエステル[アジピン酸ジグリシジルエステルなど]、さらに、14ビス23エポキシプロピルパーフルオロ-n-ブタン,16ビス23エポキシプロピルパーフルオロ-n-ヘキサン、13ビス3グリシドキシプロピル1133テトラメチルジシロキサン、ビス[23OCOCH2COO3CHCH2ジ5-ヘキセン-1-イルマロネートCH2CH4OCOCH2COO4CHCH2ジ3-ブテン-1-イルスクシネートCH2CHCH2CH2OCO2COOCH2CH2CHCH2ジ4-ペンテン-1-イルスクシネートCH2CH3OCO2COO3CHCH2ジ5-ヘキセン-1-イルスクシネートCH2CH4OCO2COO4CHCH2ジ3-ブテン-1-イルセバケートCH2CHCH2CH2OCO8COOCH2CH2CHCH2ジ4-ペンテン-1-イルセバケートCH2CH3OCO8COO3CHCH2ジ5-ヘキセン-1-イルセバケートCH2CH4OCO8COO4CHCH2ジ3-ブテン-1-イルマレエート又はフマレートCH2CHCH2CH2OCOCHCHCOOCH2CH2CHCH2ジ3-ブテン-1-イルシトラコネート又はメサコネートCH2CHCH2CH2OCOCHCCOOCH2CH2CHCH2等が挙げられる。ジアルコールと不飽和カルボン酸のエステルの具体例としては、エチレングリコール二10-ウンデセン酸エステルCH2CH8COOCH2CH2OCO8CHCH2ジエチレングリコール二10-ウンデセン酸エステルCH2CH8COO2CO8CHCH2トリエチレングリコール二10-ウンデセン酸エステルCH2CH8COO3CO8CHCH2エチレングリコール二7-オクテン酸エステルCH2CH5COOCH2CH2OCO5CHCH2ジエチレングリコール二7-オクテン酸エステルCH2CH5COO2CO5CHCH2トリエチレングリコール二7-オクテン酸エステルCH2CH5COO3CO5CHCH2等が挙げられる。アルコール又はジアルコールのビニルエーテルの具体例としては、シクロヘキシルビニルエーテル、ジエチレングリコールモノビニルエーテル、ジエチレングリコールジビニルエーテル、2-エチルヘキシルビニルエーテル、ステアリルビニルエーテル、テトラエチレングリコールモノビニルエーテル、テトラエチレングリコールジビニルエーテル等が挙げられる。N-ビニル基を有するラジカル重合性化合物Brとしては、例えば、N-ビニルカルバゾール、N-ビニルピロリドン及びその誘導体等が挙げられる。反応性分散媒Bとして、上記ラジカル重合性化合物Brの1種のみを用いてもよく、2種以上を併用してもよい。また、前記反応性分散媒Bの屈折率は前記ラジカル重合性モノマーAの屈折率よりも低い。そのため、上記ラジカル重合性化合物Brは、芳香族基を有していない低屈折率例えば、屈折率1.5以下のものが好ましく、1.50未満が好ましい。屈折率の下限は特に定められないが、1.40以上程度である。2種以上の反応性分散媒を併用する場合には、それらの屈折率の加重平均が上記のようになるように用いるとよい。記録露光後のポストキュアによる固定化を考慮すると、多官能のラジカル重合性化合物が好ましい。反応性分散媒Bとしての上記ラジカル重合性化合物Brは、反応性基としてメタアリル基、スチリル基、ビニル基、又はN-ビニル基を有しており、前記ラジカル重合性モノマーAに含まれているメタアクリロイル基よりも反応性が低い。従って、記録露光時に、ラジカル重合性モノマーAを反応させるが、上記ラジカル重合性化合物Brを反応させないようにすることができる。上記ラジカル重合性化合物Brは、記録露光時において、ラジカル重合性モノマーAの移動度を高め、高い屈折率変調度を得ることができる。そして、記録露光後に、残存する上記ラジカル重合性化合物Brを重合硬化させることにより記録層に固定できる。そのため、記録層の経時による劣化は非常に少ない。反応性分散媒Bの他に、補助的に非反応性の分散媒を用いてもよい。ここで、非反応性とは、記録露光後に行われる後露光ないしは熱によっても反応性を有していないことを意味している。非反応性の分散媒としては、例えば、マロン酸ジペンチル、マロン酸ジヘキシル、コハク酸ジエチル、コハク酸ジドデシル、コハク酸ビス2-エチルヘキシル、グルタル酸ジドデシル、アジピン酸ジメチル、アジピン酸ジエチル、アジピン酸ジブチル、アジピン酸ビス2-エチルヘキシル、アジピン酸ジデシル、スベリン酸ジドデシル、セバシン酸ジメチル、セバシン酸ジエチル等の脂肪族ジカルボン酸エステル類;マレイン酸ビス2-エチルヘキシル、フマル酸ビス2-エチルヘキシル、シトラコン酸ジドデシル、メサコン酸ジドデシル等の不飽和脂肪族ジカルボン酸エステル類;グリセリルトリアセテート、酢酸2-エチルヘキシル等の酢酸エステル類;等を用いることができる。非反応性の分散媒の屈折率は、例えば1.50以下がよく、1.50未満が好ましい。屈折率の下限は特に定められないが、1.40以上程度である。上記反応性分散媒Bと前記非反応性分散媒の屈折率の加重平均も上記のようにする。本発明において、低分子ゲル化剤Dとは、有機液体に少量添加したのち、例えば、加熱によって均一溶解させ、この均一溶液ゾルを冷却することにより組成物全体を流動性のないゲルに変化させられる物質のことを指す。ゲル化の駆動力は、水素結合、ファンデルワールス力、π-π相互作用、静電相互作用などの非共有結合的な相互作用である。このような相互作用の強い物質がすべてゲル化剤として作用するわけではなく、有機液体に対する溶解性やゲル化剤分子の結晶性などのバランスによって、ゲル化剤として作用する化合物と有機液体との組み合わせが決まる。また、加熱及び冷却によってゲル化させるのではなく、希釈溶剤の留去によってゲル化させることもできる。すなわち、フォトポリマー組成物に対するゲル化能を有し、希釈溶剤アセトン、アルコール、トルエンなどに対して溶けやすいゲル化剤を用いれば、溶剤で希釈された状態では流動性を有し、この溶液を基材上に塗布し、溶剤を乾燥する段階でゲル化させるプロセスを採ることができる。前記低分子ゲル化剤Dは、分子量が例えば10,000以下であり、好ましくは5,000以下、より好ましくは3,000以下であり、対象有機液体と前記低分子ゲル化剤Dの合計質量すなわち、組成物の不揮発分質量に対して、15重量以下、好ましくは5重量以下の添加量で、対象有機液体を含む組成物を透明なゲルに変化させることのできる有機化合物である。低分子ゲル化剤Dとしては、一般式Iで表されるα-アミノ酸誘導体を用いることができる。ここで、R11は、アミノ酸の側鎖基残基を表し、ただし、前記側鎖基が修飾されていてもよい。Xは、単結合、O原子又はNH基を表し、R12は、ヘテロ原子を有していてもよい有機基を表す。Yは、O原子又はNH基を表し、R13は、ヘテロ原子を有していてもよい有機基を表す。α-アミノ酸としては、ヒスチジン、リシン、アルギニン、アスパンギン酸、グルタミン酸、アスパラギン、グルタミン、セリン、トレオニン、フェニルアラニン、チロシン、トリプトファン、メチオニン、システイン、アラニン、ロイシン、イソロイシン、バリン、プロリン等が挙げられる。L型、D型のいずれであってもよいが、天然のアミノ酸はL型である。従って、R11は、上記アミノ酸の側鎖基となる。例えば、バリンの場合、R11は-CHCH32であり、イソロイシンの場合、R11は-CHCH3CH2CH3であり、フェニルアラニン2の場合、R11は-CH2Phであり、リシンの場合、R11は-CH24NH2である。末端アミノ基が修飾されていてもよい。Xは単結合、O原子又はNH基を表し、Xが単結合の場合には、R12が直接的にカルボニル炭素に結合していることを表す。R12は、ヘテロ原子例えば、O、N、Sを有していてもよい有機基を表す。R12が表す有機基としては、分岐及び/又は二重結合を有していてもよい鎖状炭化水素基が挙げられ、前記鎖状炭化水素基の炭素数1以上30以下、炭素数3以上30以下、好ましくは炭素数4以上25以下、より好ましくは炭素数6以上20以下である。また、R12が表す有機基としては、炭化水素基にヘテロ原子を含む置換基が導入されているものも挙げられる。例えば、2-[メタアクリロイルオキシ]エチル基が挙げられる。すなわち、R12X-として、CH2=CCH3COO-CH2CH2-NH-、又はCH2=CHCOO-CH2CH2-NH-である。また、ビニルオキシエチル基が挙げられる。すなわち、R12X-として、CH2=CH-O-CH2CH2-NH-である。さらに、グリシジルオキシエチル基、又はエポキシシクロヘキシルオキシエチル基が挙げられる。すなわち、R12X-として、C2H3OCH2O-CH2CH2-NH-、又はC6H9O-O-CH2CH2-NH-である。低分子ゲル化剤Dの添加量は後述するように0.5~15質量程度好ましくは0.5~5質量程度と少ないため、前記有機基R12が、ラジカル反応性基及び/又はカチオン反応性基を有していても差し支えない。低分子ゲル化剤Dの分子構造や添加量にもよるが、記録露光時のラジカル重合性モノマーAの拡散を実質的に阻害せずに、記録露光後に行われる後露光及び/又は加熱処理によって、ラジカル重合性モノマーA及び/又は反応性分散媒Bの一部を低分子ゲル化剤Dに結合させることができる。それにより、記録されたホログラムの安定性をさらに向上させる効果が期待できる。さらに、R12同士が互いに連結されて2価の連結基-R12R12-,又は-R12L1R12-となり、アミノ酸由来構造[-NH-CR11-CO-]がビス化されていてもよい。ここで、L1は2価の連結基であり、O原子、NH基、又はジメチルシリコーンセグメントなとが挙げられる。例えば、-R12L1R12-が、-CH2m-ジメチルシリコーンセグメント-CH2m-となるような場合である。m=2~12程度。ジメチルシリコーンセグメントにおけるジメチルシリコーン単位の繰り返し数後で示す化合物7、化合物8におけるn2に相当するは、例えば3~30程度である。Yは、O原子又はNH基を表し、R13は、ヘテロ原子例えば、O、N、Sを有していてもよい有機基を表す。R13が表す有機基としては、分岐及び/又は二重結合を有していてもよい鎖状炭化水素基が挙げられ、前記鎖状炭化水素基の炭素数1以上30以下、炭素数3以上30以下、好ましくは炭素数4以上25以下、より好ましくは炭素数6以上20以下である。さらに、R13同士が互いに連結されて2価の連結基-R13R13-,又は-R13L2R13-となり、アミノ酸由来構造[-NH-CR11-CO-]がビス化されていてもよい。ここで、L2は2価の連結基であり、O原子、NH基、又はジメチルシリコーンセグメントなとが挙げられる。例えば、-YR13R13Y-が、-NHCH212NH-となるような場合である。R12及びR13のうちの少なくとも一方は、炭素数3以上30以下、好ましくは炭素数4以上25以下、より好ましくは炭素数6以上20以下の、分岐及び/又は二重結合を有していてもよい鎖状炭化水素基であることが好ましい。より具体的には、低分子ゲル化剤Dとして、次の化合物1~8を好適に用いることができる。また、低分子ゲル化剤Dとしては、一般式IIで表される環状ジペプチド化合物を用いることができる。環状ジペプチド化合物は、同一又は異なる2つのアミノ酸から構成される。ここで、R21及びR22は、同一又は異なっていてもよく、アミノ酸の側鎖基を表し、ただし、前記側鎖基が修飾されていてもよい。α-アミノ酸としては、上述したものが挙げられる。環状ジペプチド化合物として、より具体的には以下のものが例示される。R21R221HCH32H2CH3H2CHCH24HC6H5CH25HC6H562CH2CH72CH2CHCH282CHCH22CHCH29C6H5CH22CHCH210C6H5CH2C6H5CH2R21R2211HCH3CH2OCOCH2CH2122CHCH3CH2OCOCH2CH2132CHCH310CH2OCOCH2CH2142CHCH316CH2OCOCH2CH2152CH2CHCH2CH2CH2CHCH2CH2OCOCH2CH2162CHCH3CH2CH2CH2CHCH2OCOCH2CH2172CHCH2HOCOCH2CH2182CHCH2CH3CH2OCOCH2CH2192CHCH2CH310CH2OCOCH2CH2202CHCH22CHCH2CH2CH2CHCH2CH2OCOCH2CH2212CHCH2C6H5CH2OCOCH2CH2R21R2222HOCOCH2C6H5CH223CH32CH2OCOCH2C6H5CH224CH310CH2OCOCH2C6H5CH2252CHCH2CH2CH2CHCH2CH2OCOCH2C6H5CH226CH3CH2CH2CH2CHCH2OCOCH2C6H5CH2273CCH2CHCH2CH2OCOCH2C6H5CH228CH3CH2CHCH2OCOCH2C6H5CH2低分子ゲル化剤Dとしては、一般式Iのα-アミノ酸誘導体、及び一般式IIの環状ジペプチド化合物の中から1種を用いてもよく、2種以上を併用してもよい。さらに、低分子ゲル化剤Dとして、上述したものの他に、例えば、非特許文献1:KenjiHanabusaetalJChemSocChemCommunpp390392非特許文献2:KenjiHanabusaetalChemistryLetterspp885886非特許文献3:KenjiHanabusaetalJColloidandInterfaceSci224pp231244に記述されている化合物、特開2004-262856号公報に記述されている化合物を用いることができる。また、上述したものの合成は公知の方法により行うことができるが、これらの文献を参照してもよい。さらに、特開2007-191626号公報、特開2007-191627号公報、特開2007-191661号公報、特開2010-280799号公報にそれぞれ記載されているペルフルオロアルキル基含有芳香族化合物も本発明の低分子ゲル化剤として用いてもよい。前記低分子ゲル化剤Dによってホログラム記録材料組成物はゲル化させられ、バルクでの流動性が抑えられた記録層が得られる。低分子ゲル化剤Dの添加量は後述するように0.5~15質量程度好ましくは0.5~5質量程度と希薄であり、それによって形成される3次元骨格は数100nmの空隙を有する極めて疎な網目構造となる。そして、網目構造の空隙には、ラジカル重合性モノマーA、室温で液状の反応性分散媒B及び光ラジカル重合開始剤C、さらに、反応性分散媒Bがカチオン重合性化合物の場合にはカチオン重合触媒Eが存在している。このようにして、記録層は、記録露光時において、反応性分散剤によって干渉縞明暗のピッチ数100nmオーダーではラジカル重合性モノマーの高い移動度を維持しつつ、且つ、低分子ゲル化剤によって膜の剛性や安定性が高く、記録前及び記録後において記録媒体端部から材料漏出の恐れがない。ホログラム記録材料組成物はさらに、バインダーポリマーを含んでいてもよい。バインダーポリマーは、ホログラム記録材料層においてマトリクスとしての機能を有する。ただし、本発明においては、低分子ゲル化剤によって膜の剛性や安定性が高いので、バインダーポリマーは任意成分である。バインダーポリマーとしては、前記の各成分と相溶性がよく有機溶剤に可溶なポリマーを用いる。ここでのポリマーとは、オリゴマー低重合度で分子量の小さい高分子をも含む概念である。バインダーポリマーとしては、例えば、エチレン性不飽和二重結合を有するモノマーの単独重合体、又は該モノマーと共重合可能な他のモノマーとの共重合体、ジオールとジカルボン酸との縮合重合体、ヒドロキシカルボン酸の重合体、セルロース誘導体等の熱可塑性樹脂を用いることができる。熱可塑性樹脂の具体例としては、ポリ酢酸ビニル、ポリビニルブチラート、ポリビニルホルマール、ポリアクリル酸、ポリメタクリル酸、ポリアクリル酸又はポリメタクリル酸のエステル、セルロースアセテート、セルローストリアセテート、セルロースアセテートブチラート、ポリスチレン、ポリエチレン、ポリプロピレン、ポリエチレン-酢酸ビニル共重合体等、種々のものが挙げられる。バインダーポリマーの1種のみを用いてもよく、2種以上を併用してもよい。上記バインダーポリマーの屈折率は、例えば1.58以下が好ましい。屈折率の下限は特に定められないが、1.40以上程度である。2種以上のバインダーポリマーを併用する場合には、それらの屈折率の加重平均が上記のようになるように用いるとよい。本発明のホログラム記録材料組成物における各成分の配合重量の上限値及び/又は下限値については、前記ラジカル重合性モノマーA10~70重量部、前記反応性分散媒B25~80重量部、前記光ラジカル重合開始剤C0.1~20重量部、前記低分子ゲル化剤D1~15重量部、とすることが好ましく、前記ラジカル重合性モノマーA20~60重量部、前記反応性分散媒B25~60重量部、前記光ラジカル重合開始剤C0.1~10重量部、前記低分子ゲル化剤D1~10重量部、とすることがより好ましい。前記ラジカル重合性モノマーAの含有量は、上記範囲内において、組成物の不揮発分を基準として、例えば5重量以上80重量以下、好ましくは10重量以上70重量以下になるようにするとよい。このようなラジカル重合性モノマーAの含有量とすることにより、高い屈折率変調度を得ることができる。ラジカル重合性モノマーAの含有量が、5重量未満では、屈折率変調度の観点から好ましくない。一方、80重量を超えると、相対的に反応性分散媒Bの量が少なくなるので、記録の際にラジカル重合性モノマーAの移動度が低下する可能性がある。前記反応性分散媒Bの量は、記録露光時のラジカル重合性モノマーAの拡散移動を十分に行わせるのに必要な量である。前記分散媒Bの量が25重量部未満であると、ラジカル重合性モノマーAの拡散促進効果が弱くなる傾向にある。一方、前記分散媒Bを80重量部を超えて用いると、ラジカル重合性モノマーAの量が減ってしまうので屈折率変調度の観点から好ましくない。光ラジカル重合開始剤Cの含有量は、上記範囲内において、組成物の不揮発分を基準として、例えば0.1~20重量程度、好ましくは0.5~10重量程度になるようにするとよい。低分子ゲル化剤Dの添加量は、上記範囲内において、組成物の不揮発分を基準として、例えば0.5~15質量程度、好ましくは0.5~5重量程度になるようにするとよい。カチオン重合性化合物Bc及びカチオン重合触媒Eを用いる場合には、各成分の配合重量の上限値及び/又は下限値については、前記ラジカル重合性モノマーA10~70重量部、前記反応性分散媒B25~80重量部、前記光ラジカル重合開始剤C0.1~20重量部、前記低分子ゲル化剤D1~15重量部、前記カチオン重合触媒E0.1~10重量部、とすることが好ましく、前記ラジカル重合性モノマーA20~60重量部、前記反応性分散媒B25~60重量部、前記光ラジカル重合開始剤C0.1~10重量部、前記低分子ゲル化剤D1~10重量部、前記カチオン重合触媒E0.1~5重量部、とすることがより好ましい。また、前記反応性分散媒Bに追加して補助的に非反応性分散剤を用いる場合には、前記非反応性分散剤の添加量は、前記反応性分散剤B及び前記非反応性分散剤の合計量を基準として、80重量までの量、例えば5~80重量の量、好ましくは10~70重量の量とするとよい。前記非反応性分散剤の添加量が80重量よりも多くなると、前記反応性分散剤の量が少なくなるので、前記反応性分散剤による効果、特にポストキュアによる記録層への固定及び記録層の経時安定性効果が得られにくくなる。一方、前記非反応性分散剤の添加量が5重量以上とすることにより、記録露光時における光ラジカル重合性化合物Aのより高い拡散移動促進が得られ、より高い回折効率が達成される。また、バインダーポリマーを用いる場合には、上述の配合重量において、例えば3~50重量部、好ましくは5~30重量部程度とするとよい。本発明のホログラム記録材料組成物は、希釈溶剤Fを用いて各成分を混合して、均一な組成物として得ることができる。混合方法は、公知の各種方法によればよい。希釈溶剤Fとしては、用いる低分子ゲル化剤Dやその他の各成分を溶解しやすい各種の有機溶剤を用いることができる。例えば、アセトン、シクロヘキサノン、メチルエチルケトン、メチルイソブチルケトンなどのケトン溶剤、メタノール、エタノール、イソプロパノール、n-プロパノール、イソブチルアルコール、n-ブチルアルコールなどのアルコール溶剤、プロピレンカーボネートなどのカーボネート溶剤、トルヘン、キシレン、アニソールなどの芳香族溶剤が挙げられる。希釈溶剤Fは、低分子ゲル化剤Dやその他の各成分を溶解させ得る程度の量を用いればよいが、組成物液の塗布性や、塗布後のゲル化工程等を考慮して適宜決定するとよい。通常、組成物の不揮発成分の合計量100重量部に対して、10~500重量部程度を用いるとよい。ホログラム記録媒体の製造において、各成分を含むホログラム記録材料組成物液前駆体を、ゲル化温度を超える温度に加熱して基材上に塗布し、次いでゲル化温度以下の温度に冷却し、その後に前記希釈溶剤を揮発させてホログラム記録層を形成する。基材は、例えば、透明ガラス基材や、PETポリエチレンテレフタレート等の樹脂製透明基材を用いる。ゲル化温度とは、基材上に塗布され膜状となった組成物全体が、冷却により流動性のないゲルに変化する温度である。ゲル化温度は、例えば30~120°Cであり、好ましくは40~80°Cである。ゲル化温度が30°C未満であると、媒体の取扱い環境によっては、ゲル化温度を下回り、ゾル状態に変化してしまう。ゲル化温度が120°Cを超えると、組成物液前駆体を基材上に塗布するに際して、組成物液の温度によって樹脂製透明基材の変形や収縮が顕著になる場合があり、好ましくない。ゲル化温度を超える温度に加熱された組成物液は均一な溶液状態となっている。この組成物液を基材上に塗布し、次いでゲル化温度以下の温度に冷却する。膜状の組成物全体がゲル化する。ゲル化の後に、ゲル化温度以下の温度において前記希釈溶剤を揮発させる。揮発は、例えば遠赤外線オーブン、減圧乾燥などによって行う。このようにして、ホログラム記録層を形成する。さらに、再度、組成物をゲル化温度を超える温度に加熱して流動化させ、より均質なホログラム記録層としてもよい。あるいはホログラム記録媒体の製造において、各成分を含むホログラム記録材料組成物液前駆体を、ゲル化温度を超える温度に加熱して基材上に塗布し、次いでゲル化温度を超える温度で前記希釈溶剤を乾燥させ、その後にゲル化温度以下の温度に冷却してホログラム記録層を形成する。ゲル化温度を超える温度に加熱された組成物液は均一な溶液状態となっている。この組成物液を基材上に塗布し、次いでゲル化温度を超える温度で前記希釈溶剤を乾燥させる。乾燥温度は、ゲル化温度を超える温度であればよく、用いた希釈溶剤の沸点や揮発性を考慮して適宜決定する。乾燥の後に、ゲル化温度以下の温度に冷却する。膜状の組成物全体がゲル化する。このようにして、ホログラム記録層を形成する。本発明のホログラム記録媒体は、基材と、前記基材上に形成されたホログラム記録材料層とを有している。ホログラム記録材料層の上に、さらに基材を被せて2~3層構成とすることもできる。また、ホログラム記録材料層の厚さは、限定されるものではなく、記録媒体の設計上から適宜決定するとよく、例えば5~500μm程度とするとよい。ホログラム記録媒体の記録材料層に干渉性のある光を照射すると、露光部明部では光重合開始剤が開裂し、それをトリガーとして、近傍に存在する光ラジカル重合性化合物モノマーが重合反応を起こしポリマー化する。これに伴い、明部では未反応モノマーの濃度が減少し、非露光部暗部との間にモノマーの濃度勾配が生じる。生じた濃度勾配を補償するため、暗部から明部に未反応モノマーが拡散移動し、明部でさらにモノマーの重合反応が進行する。結果として、明部では光重合性モノマーの重合体が多く存在するようになる。このとき、光重合性モノマー及びその重合体と他の成分との間で屈折率差があれば、光の明暗に応じたパターンが屈折率変調Δnとして記録される。本発明のホログラム記録材料組成物は、上述したように、反応性分散剤及び低分子ゲル化剤を含んでいる。このため、記録露光時において微視的な領域でのラジカル重合性モノマーの高い移動度が得られ、高い回折効率が達成される。そして、記録後において記録層の高い剛性が得られ、優れた経時安定性が得られる。以下に実施例を挙げて本発明をさらに具体的に説明するが、本発明はこれら実施例に限定されるものではない。[実施例1]ホログラム記録媒体サンプルの作製以下の手順に従って、表1に示す配合組成の記録材料組成物溶液を調製した。反応性可塑剤としてビス[2-3,4-エポキシシクロヘキシルエチル]テトラメチルジシロキサン6.0gと非反応性可塑剤としてアジピン酸ジエチル1.0gとを混合し、さらに下記の構造を有する低分子ゲル化剤化合物10.2gを加えた。混合物を110°Cで10分間加熱し、低分子ゲル化剤を溶解させた後、室温まで冷却し、透明ゲルを得た。この透明ゲルに、ラジカル重合性モノマーとして9,9-ビス[4-2-アクリロイルオキシエトキシフェニル]フルオレン新中村工業株製、NKエステルA-BPEF5.0g、光ラジカル重合開始剤チッソ株製、BT-2、3,3’-ジtert-ブチルパーオキシカルボニル-4,4’-ジメトキシカルボニルベンゾフェノンほか位置異性体混合物の40wtアニソール溶液1.5g、及び光カチオン重合触媒としてトリアリールスルホニウムヘキサフルオロアンチモネートシグマアルドリッチ社製、50wtプロピレンカーボネート溶液0.6gを加えた。さらに、30mgの増感色素3-ブチル-2-[3-3-ブチル-5-フェニル-1,3-ベンゾオキサゾール-23H-イリデンプロパ-1-エン-1-イル]-5-フェニル-1,3-ベンゾオキサゾール-1-イウム=ヘキサフルオロ-λ5-ホスファヌイド,下記の化学式を5.0gのアセトンに溶解させた溶液を添加した。次いで、得られた材料混合物を90°Cで加熱溶解し、その温度を保ちながら、90°Cに加熱されたホットプレート上に載置された厚み75μmのPETフィルム上にバーコーターを用いて塗布した。塗布層が形成されたPETフィルムを室温25°Cまで放冷して、続いて、25°Cで24時間減圧乾燥し、記録材料層を得た。その後、厚み1.0mm、5.0cm×5.0cmのスライドガラスに、PETフィルムを記録材料層がガラス面に接するように貼り付けた。このようにして、ホログラム記録媒体サンプルを得た。記録材料層の厚みは25μmであった。特性評価実施例1のホログラム記録媒体サンプルについて、図1に示すようなホログラム記録光学系において、特性評価を行った。図1の紙面の方向を便宜的に水平方向とする。図1において、ホログラム記録媒体サンプルは、記録材料層が水平方向と垂直となるようにセットされている。図1のホログラム記録光学系において、記録用の光源としてNd:YAGレーザ波長532nmを用い、この光源から発振した光を、シャッター、凸レンズ、ピンホール、及び凸レンズによって空間的にフィルタ処理及びコリメートし、ミラー及び1/2波長板を介してビームスプリッタで2つの光束に分割し、分割された各光束それぞれが、ミラー及びアパーチャを介して、ホログラム記録媒体サンプルの記録材料層に対して垂直に対向して入射するように調整した。この光学系を用いて、ホログラム記録媒体サンプルに対して反射型ホログラムを記録した。記録条件は、光強度30mW/cm2で露光時間5秒150mJ/cm2とした。その後、記録媒体サンプルを蛍光灯27W下サンプルまでの距離30cmに6時間放置し、未反応成分を反応させるとともに、増感色素に由来する着色を完全に消失させたポストキュアと呼ぶ。ポストキュア後の記録媒体サンプルを、分光光度計日本分光株製V-660にセットし、透過スペクトルを測定し、そのピーク強度及びピーク波長から反射型ホログラムの初期における回折効率を求めた。次いで、ポストキュア後の記録媒体サンプルを、80°Cのオーブン内に24時間放置し、その後取り出した。この記録媒体サンプルについて、上記と同様にして回折効率を求めた。これを80°C/24時間加熱試験後の回折効率とする。回折効率は、分光光度計の処理ソフト上で求めたピーク波長及びそのピークにおける透過率Tp、及びベースライン透過率T0から、以下の式により算出した。回折効率=[T0-Tp/T0]×100実施例1のホログラム記録媒体サンプルの回折効率は90初期、91加熱試験後であり、いずれも良好であった。[実施例2~5、比較例1~3]表1に示すような化合物及び配合組成とした以外は、実施例1と同様にしてホログラム記録媒体サンプルをそれぞれ作製し、その特性評価を行った。比較のため、ゲル化剤を用いない場合比較例1であっても、実施例1と同様の加熱工程を行った。結果を表1~2に示す。実施例4では、低分子ゲル化剤として下記の構造を有する化合物6を用いた。実施例5では、低分子ゲル化剤として下記の構造を有する化合物7を用いた。なお、表1~2において、各成分の配合量gは、不揮発分としての量を表示している。例えば、実施例1において用いられた光ラジカル重合開始剤BT-240wtアニソール溶液1.5gは、不揮発分の量0.6gに相当する。実施例1~5のホログラム記録媒体サンプルでは、反応性分散媒及び低分子ゲル化剤を用いたので、記録時にラジカル重合性モノマーの拡散が得られ、高い回折効率が得られた。それと共に、加熱試験後においても、高い回折効率が維持されていた。実施例1、2、4、5と、実施例3とを比較すると、反応性分散媒としてはカチオン重合性化合物が好ましい。"